FR 3046182 A1 20170630 FR 1563437 A 20151229 1 PROCEDE DE PREPARATION D'UN PRODUIT D'ISOLATION A BASE DE LAINE, NOTAMMENT MINERALE L'invention concerne un procédé de préparation d'un produit d'isolation comprenant de la laine, de préférence minérale, un dispositif permettant de préparer un produit d'isolation, un produit d'isolation et un procédé d'isolation thermique. La laine minérale est un très bon isolant thermique et acoustique car elle comprend des fibres minérales enchevêtrées qui lui confère une structure poreuse et élastique. Une telle structure permet d'emprisonner de l'air et d'absorber ou atténuer les bruits. En outre, la laine minérale est fabriquée essentiellement à partir de matières minérales, notamment naturelles ou de produits recyclés (verre recyclé), et présente ainsi un bilan environnemental intéressant. Enfin, la laine minérale étant à base de matériaux incombustibles par nature, elle n'alimente pas le feu et ne propage pas les flammes. De préférence, la laine minérale est choisie parmi la laine de verre ou la laine de roche. On distingue d'une part les produits d'isolation de type panneaux ou rouleaux qui se présentent sous forme de plaques ou de matelas de fibres dont la cohésion est assurée par un liant (aussi dénommé encollage) qui lie les fibres entre elles par adhésion ponctuelle, d'autre part des produits de type vrac qui se présentent sous forme de petits paquets de fibres enchevêtrées formant des particules de taille centimétrique dans lesquels aucun agent collant n'assure la cohésion des fibres dans les paquets. La fabrication de la laine minérale dite en vrac (ou « loose-fill » en anglais) comporte au moins les étapes suivantes : - une étape de fusion des matières premières telles que du verre, dans un four de fusion, - une étape de fibrage, - une étape de formation d'un matelas de laine minérale, - une étape de nodulation par broyage. La fabrication de la laine minérale vrac peut comprendre en outre les étapes suivantes : - une étape d'enduction par des agents tels que des agents anti-statiques et/ou un adjuvant de cohésion, préalablement, concomitamment ou suivant la nodulation, et/ou - une étape d'ensachage. 3046182 2 A la fin de l'étape de nodulation, la laine minérale est sous forme de nodules ou de flocons. La laine minérale peut alors être utilisée telle quelle comme produit d'isolation en vrac ou isolant en vrac (« loose fill insulation » en anglais) par épandage, soufflage ou remplissage de cavités. Un isolant en vrac correspond, dans le domaine 5 du bâtiment, à une variété de matériaux présentés sous forme de petites particules dont la texture varie de granuleuse à floconneuse. La laine minérale est avantageusement utilisée sous forme de nodules ou de flocons comme constituant principal dans les produits d'isolation en vrac pour espaces difficiles d'accès tels que les planchers de combles perdus non aménagés ou 10 difficilement accessibles. Ces produits d'isolation en vrac sont généralement appliqués par soufflage mécanique à l'aide d'une machine à souffler qui permet la projection sur une surface ou l'injection dans une cavité d'un produit d'isolation à partir d'un tuyau de sortie. Ces produits d'isolation en vrac sont principalement installés par projection directement 15 dans l'espace à isoler tel que des combles ou par injection dans une cavité murale. Ces produits d'isolation en vrac sont également appelés produits d'isolation à souffler. Le produit d'isolation une fois soufflé doit être le plus homogène possible pour éviter les ponts thermiques et améliorer ainsi les performances thermiques. Cependant, lorsque le produit d'isolation est soufflé, peu importe le diamètre du tuyau 20 de sortie, la laine minérale sous forme de nodules ou de flocons n'est pas totalement homogène. La conductivité thermique du produit d'isolation résultant n'est pas optimisée. Plusieurs solutions ont été envisagées pour améliorer l'homogénéité des produits d'isolation en vrac lors du convoi pneumatique. 25 Les demandes de brevet EP1165998 et US 2006/0266429 divulguent des tuyaux flexibles qui présentent des moyens mécaniques permettant de détendre l'isolant en vrac lors de son installation. Ces moyens mécaniques sont des saillies s'étendant sur la surface interne des tuyaux. La demande JP 2006/328609 divulgue un procédé complexe pour détendre de la 30 laine de roche avant son stockage en silo, comprenant : - une étape selon laquelle on transporte des agglomérats de fibres par un flux d'air turbulent qualifié par un nombre de Reynolds supérieur à 200 000, à l'intérieur d'une conduite pourvue de plusieurs séries d'aiguilles et de zones en relief pour que les agglomérats entrant en collision sur ces dernières subissent une ouverture 35 mécanique. Ces solutions souvent trop complexes ne donnent pas entière satisfaction. 3046182 3 Le demandeur a mis au point un nouveau procédé de préparation permettant d'obtenir un produit d'isolation comprenant de la laine, de préférence minérale, présentant des performances thermiques améliorées. Le procédé de préparation d'un produit d'isolation à base de laine de l'invention 5 comprend une étape d'aération dans un dispositif comprenant une enceinte et au moins un moyen susceptible de générer un écoulement gazeux turbulent. Lors de cette étape d'aération, un flux de gaz porteur est introduit dans l'enceinte et une laine sous forme de nodules ou de flocons est soumise à l'écoulement turbulent de ce gaz porteur avec entrainement dans un sens selon une direction A, et en sens inverse selon une 10 direction B opposée à la direction A de sorte qu'il existe dans l'enceinte au moins un plan perpendiculaire à la direction A où se croisent de la laine entrainée dans la direction A et de la laine entrainée dans la direction B. Le profil des vitesses moyennes de la laine minérale dans l'écoulement selon la direction A comprend au moins un point ou une zone de recirculation où la composante 15 de la vitesse parallèle à la direction A est négative ce qui permet de générer l'écoulement selon la direction B. De préférence il existe plusieurs points de recirculation, pour former dans l'écoulement une ou des boucles ou bulles de recirculation. On note que le procédé de l'invention utilisant un écoulement turbulent en régime 20 instationnaire, les explications fournies dans la présente demande au sujet des profils de vitesse des écoulements concernent des vitesses moyennes dans le temps pendant une durée grande devant celle des fluctuations. La laine est de préférence une laine minérale, notamment choisie parmi de la laine de verre ou de la laine de roche. 25 La laine de verre est généralement définie comme un produit obtenu à partir d'une matière minérale en fusion issu d'un mélange de matières premières vitrifiables et transformée en fibre par un procédé le plus souvent centrifuge. La fusion de verre sous forme d'un liquide relativement visqueux produit des fibres relativement longues et fines. 30 La laine de roche est généralement définie comme un produit obtenu à partir d'une matière minérale en fusion issu de roches naturelles et transformée en fibre par un procédé le plus dit à cascade de rotors. La fusion de roches naturelles sous forme d'un liquide très fluide produit des fibres relativement courtes et épaisses. L'étape d'aération diminue significativement la densité de la laine, de préférence 35 minérale, sous forme de nodules ou de flocons mais surtout homogénéise sa structure. De manière surprenante, l'expansion et/ou l'homogénéisation de la laine soumise à l'étape d'aération de l'invention est bien meilleure que celle pouvant être obtenue par 3046182 4 les procédés connus d'homogénéisation. Le produit d'isolation résultant peut être compacté suite à l'étape d'aération tout en conservant une structure plus homogène. L'amélioration des performances thermiques se traduit notamment, par rapport aux laines minérales non aérées selon le procédé de l'invention, par une diminution de 5 la conductivité thermique à densité égale ou par une diminution de la densité à conductivité thermique égale. Les produits d'isolation résultant possèdent également à densité égale une résistance à l'air beaucoup plus élevée. Le procédé de l'invention permet de détendre les nodules ou les flocons de sorte qu'il devient pratiquement impossible de déterminer leur dimension individuelle. Cela 10 peut être démontré par un simple examen visuel des produits d'isolation. La figure 1 comprend des photographies représentant respectivement : - Figure 1.A : une laine de verre sous forme de nodules ou de flocons n'ayant pas subi l'étape d'aération selon l'invention et - Figure 1.B : une laine de verre sous forme de duvet ayant subi l'étape d'aération 15 selon l'invention. La figure 2 comprend des photographies représentant respectivement : - Figure 2.A : une laine de roche sous forme de nodules ou de flocons n'ayant pas subi l'étape d'aération selon l'invention et - Figure 2.B : une laine de roche sous forme de nodules ou de flocons « détendue » 20 ayant subi l'étape d'aération selon l'invention. La meilleure homogénéité obtenue par le procédé de l'invention ressort clairement du simple examen visuel des produits d'isolation. Ainsi, une laine minérale en vrac obtenue selon l'invention prend une forme nouvelle, que l'on peut qualifier de duvet, car elle est très similaire aux matériaux de garnissage en duvet animal. On 25 entend donc par « duvet » dans la présente demande un produit de laine minérale vrac où les fibres constituant la laine minérale sont quasiment individualisées, et la structure en paquets des flocons a été quasiment détruite. Bien que le procédé de l'invention convienne tout particulièrement pour les laines minérales, il peut s'appliquer à tout matériau pouvant être qualifié de « laine », c'est à 30 dire de tout matériau composé de fibres positionnées de manière quelconque les unes par rapport aux autres et se présentant sous forme de nodules ou de flocons. La laine peut être minérale ou organique. Une laine minérale comprend des fibres minérales. Une laine organique comprend des fibres organiques et peut être choisie parmi la laine de coton, la laine de ouate de cellulose, la laine de bois, la laine 35 de chanvre, la laine de lin et la laine de textile recyclé. L'invention concerne également un dispositif permettant de mettre en oeuvre le procédé de l'invention. Le dispositif permet de préparer un produit d'isolation comprenant de la laine. Le dispositif comprend une enceinte (dans laquelle est réalisée 3046182 5 l'étape d'aération), des moyens d'introduction d'un flux de gaz porteur dans l'enceinte, et l'enceinte comprenant au moins un moyen susceptible de générer un écoulement turbulent au sein de l'enceinte, et des moyens d'introduction d'une laine sous forme de flocons ou de nodules dans l'enceinte agencés pour permettre l'entrainement de la 5 laine dans le gaz porteur selon une direction A, caractérisé en ce que le dispositif comporte un moyen susceptible de conférer à l'écoulement une composante en sens inverse selon une direction B opposée à la direction A de sorte qu'il existe dans l'enceinte au moins un plan perpendiculaire à la direction A, où se croisent de la laine entrainée dans la direction A et de la laine entrainée en sens inverse dans la direction 10 B. L'invention concerne le produit d'isolation comprenant de la laine, de préférence minérale, susceptible d'être obtenu par le procédé de l'invention. Enfin, l'invention concerne un procédé d'isolation thermique par projection ou soufflage d'un produit d'isolation directement dans l'espace ou sur la surface à isoler 15 ou par injection d'un produit d'isolation dans une cavité notamment murale ou une paroi à l'aide d'un dispositif selon l'invention. Les caractéristiques préférées qui figurent dans la suite de la description sont applicables aussi bien au procédé de préparation selon l'invention que, le cas échéant, au dispositif, au produit ou au procédé d'isolation. 20 Un écoulement turbulent présente un champ de vitesse qui fluctue aléatoirement dans le temps et l'espace. Ces fluctuations se font autour d'un écoulement « moyen » correspondant à une moyenne sur une durée grande devant celle des fluctuations. Selon l'invention, on entend par « écoulement turbulent », un écoulement caractérisé par un nombre de Reynolds supérieur à 2000. 25 Un écoulement turbulent peut être défini par une vitesse moyenne. La vitesse moyenne de l'écoulement turbulent qui transporte la laine selon la direction A correspond au débit divisé par la section de l'enceinte. L'enceinte est configurée pour que s'établisse un régime turbulent apte à entraîner la laine, de préférence minérale, dans le gaz porteur en sens inverse selon 30 une direction B opposée à la direction A, à partir d'un point qualifié de point de recirculation. Ce point de recirculation correspond, lorsque l'on représente le profil des vitesses moyennes de l'écoulement selon la direction A, à un point où la composante de la vitesse parallèle à la direction A acquiert une valeur négative ce qui permet de générer l'écoulement selon la direction B (à partir de ce point). Sur la figure 1, A et B 35 représentent deux vecteurs vitesse de même direction et de sens opposé. Par convention, on déclare que la vitesse selon le vecteur A est positive et la vitesse selon le vecteur B est négative. 3046182 6 Les points de recirculation créent une instabilité qui augmente le niveau de turbulence et créent les mouvements de recirculation. La recirculation se produit dans une zone où une quantité « q » de laine, de préférence minérale, suit l'écoulement selon la direction B, c'est-à-dire qui va à contre-sens par rapport à la direction A et 5 suite une trajectoire en boucle. La présence de points de recirculation peut être mise en évidence par la présence de bulles de recirculation correspondant à des lignes fermées de courants de vitesse moyenne (dans le temps). Cela n'est pas observé dans un moyen classique de convoi pneumatique dans lequel toute la matière avance toujours dans le même sens 10 moyen. Un écoulement selon la direction A comprenant un point de recirculation comprend une zone de cisaillement dans laquelle la laine se déplace selon la direction A et une zone de recirculation dans laquelle la laine se déplace selon la direction B. Lorsque l'on représente le profil des vitesses moyennes dans un plan de 15 l'enceinte perpendiculaire à la direction A, une zone en cisaillement correspond à une variation de l'amplitude de la vitesse perpendiculairement à la direction A. Ainsi, lorsqu'un flocon de laine se trouve dans une telle zone de variation de vitesse, la matière qui le compose sera soumise localement à des vitesses d'entrainement différentes, ce qui crée un effet de cisaillement. 20 L'effet de cisaillement est encore amplifié si la variation d'amplitude s'accompagne d'un changement de sens du vecteur vitesse, tel qu'il se produit dans une zone de recirculation. Le cisaillement est maximal au point de recirculation ce qui se traduit par une vitesse nulle s'inversant au niveau de ce point. Au-delà du point de recirculation, la laine, de préférence minérale, se trouve donc dans la zone de 25 recirculation. Lorsque l'on représente le profil des vitesses de la laine dans l'écoulement selon la direction A, une zone de recirculation où la composante de la vitesse parallèle à la direction A est négative ce qui est caractéristique de l'écoulement en sens inverse selon la direction B, c'est-à-dire l'entrainement de la laine minérale selon la direction B opposée à la direction A 30 La laine, de préférence minérale, subit dans la zone en cisaillement des contraintes mécaniques importantes qui contribuent à « aérer » les fibres. Le passage dans la zone de recirculation permet d'augmenter considérablement le temps où la laine minérale est soumise à de fortes contraintes. L'écoulement turbulent selon la direction A peut facilement être obtenu par 35 entrainement de la laine à l'aide d'un premier jet d'air. Ce premier jet d'air, comprenant éventuellement la laine sous forme de flocons ou de nodules, pénètre dans l'enceinte à partir d'un orifice d'entrée. Cet orifice d'entrée peut être une buse d'injection, de préférence cylindrique ou une extrémité d'un tuyau d'entrée. 3046182 7 L'écoulement turbulent selon la direction A est de préférence caractérisé par un nombre de Reynolds supérieur à 3 000, de préférence supérieur à 10 000 et mieux supérieur à 100 000. En raison du profil à recirculation de l'écoulement, il n'est pas nécessaire que le caractère turbulent soit extrêmement fort. A cet égard, il peut 5 apparaitre préférable de conserver un nombre de Reynolds inférieur à 150 000. Le premier jet d'air pénètre dans l'enceinte à partir d'un orifice d'entrée. L'écoulement d'un premier jet d'air au niveau l'orifice d'entrée est caractérisé par un nombre de Reynolds supérieur à 3 000, de préférence supérieur à 10 000 et mieux supérieur à 100 000. Un premier jet d'air caractérisé par un nombre de Reynolds 10 supérieur à 3000 permet d'entrainer la laine, de préférence minérale, et de garantir le caractère turbulent de l'écoulement. Le procédé de l'invention, contrairement aux systèmes connus, utilise principalement un système pneumatique ou aéraulique dans lequel un gaz, potentiellement comprimé, est utilisé comme moyen d'aération à la place de moyens 15 mécaniques sous forme d'obstacles dans le convoyeur pneumatique. N'importe quel gaz peut convenir à l'exception de la vapeur d'eau. De préférence, le gaz est de l'air. Le premier jet d'air peut être créé par une source d'air comprimé. Le procédé de l'invention permet de s'affranchir de l'usure des moyens mécaniques. Mais surtout, les procédés connus utilisant ces moyens mécaniques 20 permettent l'expansion ou la détente du produit d'isolation essentiellement par contact avec les moyens mécaniques. Selon l'invention, le jet d'air permet l'expansion ou la détente de tout produit d'isolation soumis au jet d'air. Par conséquent, une plus grande quantité de produit d'isolation peut être détendue en même temps. L'utilisation d'écoulements turbulents 25 selon l'invention contribue à l'obtention de vitesse de détente satisfaisante. La vitesse de détente correspond au débit massique de produit d'isolation pouvant être obtenu par le procédé de l'invention. Pour générer un point de recirculation permettant l'entrainement dans un gaz porteur selon une direction B opposée à la direction A plusieurs possibilités sont 30 envisageables. Selon un premier mode de réalisation, l'entrainement dans un gaz porteur selon une direction B opposée à la direction A est obtenu en choisissant des caractéristiques adaptées : - pour le premier jet d'air, telles que les dimensions de la section de l'orifice d'entrée 35 et la vitesse de l'air injecté et - pour l'enceinte, telles que la forme et les dimensions de ladite enceinte. Le premier jet d'air peut est créé par un système injecteur d'air équipé à sa sortie d'une buse, de préférence cylindrique, ouvrant dans l'enceinte. Les nodules ou flocons 3046182 8 présents dans l'enceinte sont entrainés à l'aide du premier jet d'air et forme un écoulement turbulent selon la direction A. Selon ce mode de réalisation, la section de l'orifice d'entrée correspondant à la section de la buse d'injection doit être suffisamment petite devant la section de 5 l'enceinte pour que ce premier jet d'air soit comparable à un jet libre turbulent dans « l'air ambiant » de l'enceinte, supposé fixe. Le jet est dit « libre » car aucune paroi n'est censée le perturber. Sur les « bords » du jet, il existe un fort cisaillement (une forte contrainte tangentielle due au frottement des couches de fluide les unes sur les autres). Comme 10 ce fort cisaillement existe, non pas au voisinage d'une paroi (comme c'est le cas dans la conduite cylindrique) mais au voisinage de gaz immobile, ce dernier peut très facilement être mis en mouvement. L'air ambiant est entraîné en mouvement, des tourbillons sont générés au "bord" du jet, à la frontière entre celui-ci et l'air ambiant. Ces tourbillons entraînent avec eux de la laine, de préférence minérale, sous forme de 15 nodules ou de flocons dans la direction B opposée à la direction A. Au niveau du bord du jet, là où le cisaillement est le plus fort, l'écoulement turbulent selon la direction A comprend plusieurs points de recirculation où la composante de la vitesse parallèle à la direction A est négative et permet ainsi de générer l'écoulement selon la direction B. 20 Selon ce mode de réalisation, l'entrainement dans un gaz porteur selon une direction B opposée à la direction A est obtenu en choisissant un rapport adapté entre les dimensions de la section de l'orifice d'entrée et une section de l'enceinte dans un plan de l'enceinte perpendiculaire à la direction A. L'enceinte comprend de préférence une section Se et une longueur L 25 perpendiculaires à la direction A de sorte que : - les dimensions de la section Se perpendiculaire à la direction A soit suffisantes pour générer un point de recirculation dans un plan de l'enceinte et - la longueur L perpendiculaire à la direction A soit suffisamment petite pour multiplier les mouvements de recirculation. 30 Selon ce mode de réalisation, l'étape d'aération dans l'enceinte est réalisée pendant une durée supérieure à 10 secondes, de préférence 30 secondes et mieux 60 secondes. Selon un autre mode de réalisation, l'entrainement dans un gaz porteur selon une direction B opposée à la direction A est obtenu par l'utilisation d'au moins un jet 35 d'air additionnel dont la direction d'injection de l'air est au moins en partie opposée ou perpendiculaire à la direction A. Le ou les jets d'air additionnels pénètrent dans l'enceinte à partir d'orifices d'entrée, de préférence de buses d'injection. L'écoulement d'un jet d'air additionnel au 3046182 9 niveau de ces orifices d'entrée est caractérisé par un nombre de Reynolds supérieur à 3 000, de préférence supérieur à 10 000 et mieux supérieur à 100 000. Pour créer un point de recirculation grâce à l'utilisation de jets d'air additionnels, il faut idéalement que la vitesse de l'air qui sort du jet d'air additionnel soit supérieure à 5 la vitesse moyenne de l'écoulement qui transporte la laine, de préférence minérale. Ces jets génèrent une région de recirculation lorsque le rapport des vitesses entre le jet d'air additionnel et le premier jet dépasse une valeur critique. Selon ce mode de réalisation, le procédé satisfait une ou plusieurs caractéristiques suivantes : 10 - le nombre de Reynolds du jet d'air additionnel est supérieur au nombre de Reynolds du premier jet d'air qui transporte la laine selon la direction A. - le nombre de Reynolds du jet d'air additionnel est par ordre de préférence croissant, supérieur à 3000, supérieur à 5000, supérieur à 10000, supérieur à 10000, et/ou - le nombre de Reynolds du jet d'air additionnel est supérieur au nombre de Reynolds 15 du premier jet d'air qui transporte la laine selon la direction A, et/ou - la vitesse du jet d'air additionnel est supérieure à la vitesse moyenne de l'écoulement turbulent qui transporte la laine selon la direction A, et/ou - le rapport entre la vitesse du jet d'air additionnel et la vitesse moyenne de l'écoulement turbulent qui transporte la laine selon la direction A est supérieur à 1, 20 de préférence supérieur à 2 et mieux supérieur à 4. La vitesse moyenne de l'écoulement turbulent qui transporte la laine, de préférence minérale, selon la direction A est comprise entre 0,5 et 25 m/s, de préférence comprise entre 1 et 15 m/s ou entre 5 et 15 m/s. Le produit d'isolation est homogénéisé pendant un temps suffisant pour 25 permettre de modifier l'aspect des nodules ou des flocons. L'enceinte peut être une partie d'une conduite ou d'un tuyau. Dans ce cas, la vitesse moyenne de l'écoulement turbulent qui transporte la laine minérale est d'environ 10 m/s. La partie de tuyau formant l'enceinte peut être délimitée par une section d'entrée qui peut comporter un orifice d'entrée éventuellement pratiqué dans 30 une paroi plein, et par une section de sortie qui peut éventuellement comporter un orifice de sortie pratiqué dans une paroi pleine. La zone d'aération prend ainsi la forme d'une chambre intégrée au tuyau, avec une paroi perpendiculaire à la direction principale du tuyau. L'enceinte d'aération peut également être constituée par une simple section de tuyau tubulaire, dont les dimensions (section, longueur) déterminent 35 la formation de zones de recirculation. Si le tuyau est un tuyau de soufflage, sa longueur peut avoisiner les 30 à 50m, l'enceinte d'aération s'étendant sur tout ou partie des 30 à 50m. Si la longueur L de l'enceinte est de 30 à 50 m, cela signifie qu'une quantité « q » de laine minérale passe 3046182 10 en moyenne environ 3 à 5 secondes dans l'enceinte. Lorsque l'enceinte est une partie d'une conduite ou d'un tuyau, l'étape d'aération dans l'enceinte peut être réalisée pendant une durée de quelques secondes, par exemple supérieure à 3 secondes, notamment à 5 secondes, par exemple 10 secondes. 5 Lorsque l'enceinte fait partie d'un dispositif dédié, elle peut se présenter comme une chambre ou un silo avec un sas d'entrée, un espace confiné dans lequel est réalisée l'aération, et un sas de sortie muni de moyens de fermeture/ouverture commandables suivant un programme de commande tenant compte de temps de séjours paramétrés à l'avance. Par exemple dans une enceinte dédiée présentant une 10 longueur d'environ 1 m, le temps de passage d'une une quantité « q » de laine minérale est d'environ 200 ms. L'étape d'aération dans l'enceinte est réalisée pendant une durée supérieure à 200 ms, de préférence 0,5 s secondes et mieux 1 secondes. L'étape d'aération peut être réalisée à n'importe quel moment avec un dispositif adapté. 15 L'étape d'aération peut être réalisée lors de la fabrication de la laine, de préférence minérale, sous forme de nodule ou flocons. Dans ce cas, le procédé de préparation du produit d'isolation comporte au moins les étapes suivantes : - une étape de fusion des matières premières telles que du verre, dans un four de fusion, 20 - une étape de fibrage, - une étape de formation d'un matelas de laine, de préférence minérale, - une étape de nodulation par broyage, - éventuellement une étape d'enduction par des agents tels que des agents antistatiques et/ou un adjuvant de cohésion, 25 - éventuellement une étape d'ensachage. L'étape d'aération peut être réalisée après l'étape de nodulation par broyage et avant l'étape d'ensachage. Selon une variante, l'étape d'aération peut être réalisée après l'étape d'ensachage. Lorsque l'étape d'aération est réalisée après l'étape de nodulation par broyage 30 avant l'étape d'ensachage, le convoyeur pneumatique utilisé pour transporter la laine de verre lors de la fabrication pourra être équipé d'un dispositif pour aérer la laine avant l'étape d'ensachage. L'étape d'aération peut également être réalisée avant ou pendant l'étape de soufflage. 35 Les machines de laine minérale à souffler actuelles comprennent des tuyaux de sorties équipés éventuellement à leur extrémité d'un manchon pouvant présenter un diamètre intérieur plus petit que le diamètre intérieur des tuyaux de sortie. La géométrie de l'ensemble constitué par le tuyau de sortie et le manchon correspond à une enceinte 3046182 11 présentant une zone convergente. La présence seule d'une zone convergente dans une enceinte n'est pas susceptible de créer des points de recirculation. Le nombre de Reynolds qualifiant les écoulements dans les machines de laine minérale à souffler actuelles est d'environ 200 000. Le nombre de Reynolds est basé 5 sur : - le diamètre des tuyaux, environ 0,1 m, - la vitesse de projection, environ 20 m/s, - la viscosité cinématique, environ 15.10-6 m2/s. Les machines actuelles ne permettent pas d'obtenir un écoulement turbulent 10 présentant un point de recirculation permettant une recirculation de l'air et de la laine minérale. L'invention concerne également un dispositif permettant de préparer un produit d'isolation comprenant de la laine minérale. Le dispositif comporte avantageusement un moyen pour souffler le produit d'isolation. Dans ce cas, le dispositif est une machine 15 à souffler. Les moyens pour souffler le produit d'isolation comprennent une pompe et des tuyaux. Enfin, l'invention concerne également un procédé d'isolation thermique. Les espaces à isoler sont de préférence des planchers de combles perdus, des espaces arrière ou au-dessus de plafonds suspendus, ou des cavités de cloisons séparatives 20 ou de murs creux. Lorsque le dispositif comporte en outre un moyen pour souffler le produit d'isolation, le procédé comporte une étape de soufflage. L'étape de soufflage est alors réalisée à l'aide d'une machine à souffler. La laine minérale est expulsée par un tuyau de sortie à l'aide d'une pompe ou d'une turbine. 25 L'étape d'aération peut être réalisée lors de l'étape de soufflage en adaptant les machines à souffler. Dans ce cas, l'écoulement turbulent peut facilement être obtenu par entrainement de la laine minérale à l'aide d'un jet d'air. Ce jet d'air peut être créé par une source d'air comprimé utilisant éventuellement la pompe de la machine à souffler. 30 Le produit d'isolation selon l'invention est essentiellement à base de laine, de préférence minérale, détendue. Selon l'invention, on appelle : - laine sous forme de nodules ou de flocons non-aérée, une laine n'ayant pas subi une étape d'aération selon l'invention, - laine sous forme de duvet ou une laine sous forme de nodules ou de flocons 35 détendue ou aérée, une laine ayant subi une étape d'aération selon l'invention. La laine minérale est choisie parmi la laine de verre ou la laine de roche. Les nodules ou flocons de laine minérale sont des fibres en paquets, et non des fibres individualisées comme les fibres de verre textiles. Ces nodules ou flocons de 3046182 12 laine minérale ont une longueur comprise entre 0,05 et 5 cm, notamment entre 0,1 et 1 cm. Ces flocons ou nodules sont formés de fibres qui s'enchevêtrent sous forme de petits paquets, petites mèches ou « bouloches ». Par longueur des flocons ou nodules, on entend dans la présente description la longueur de ces paquets dans leur plus 5 grande dimension. Idéalement, la laine minérale est suffisamment détendue pour que l'on ne distingue plus aisément les nodules et les flocons. Lorsque le produit d'isolation comprend de la laine de verre, on ne distingue plus les flocons ou nodules. Le produit d'isolation se présente sous forme d'un duvet, c'est- 10 à-dire un produit en couche de fibres discontinues maintenues déposées ou accumulées ensemble sous une forme analogue à une nappe fibreuse dans laquelle les fibres sont simplement enchevêtrées (et non collées) en une structure lâche et bouffante. Des portions du duvet ou de la nappe peuvent être prélevées sans que la structure volumique ne soit affectée. 15 La laine de verre comprend des fibres de verre. Des nodules ou flocons en laine de verre produits par fibrage de verre sont par exemple décrits dans le brevet EP 2 511 586 au moyen d'un dispositif comprenant notamment un centrifugeur ou assiette de centrifugation et un panier. Un filet de verre fondu alimente le centrifugeur et s'écoule dans le panier. Les fibres de laine de verre sont mises en nodules comme 20 expliqué dans le document FR-A-2 661 687. Ces fibres de verres sont enchevêtrées. Les fibres de laine de verre se distinguent des fibres de verre dites « textiles » obtenues par étirement mécanique à grande vitesse du verre en fusion sous la forme de filament calibré. La laine de verre présente, par ordre de préférence croissant, un micronaire : 25 - inférieur à 20 L/min, inférieur à 15 L/min, inférieur à 12 L/min, inférieur à 10 L/min, - supérieur à 2 L/min, supérieur à 3 L/min, supérieur à 4 L/min, supérieur à 5 L/min. Le micronaire est mesuré selon la méthode décrite dans le document WO-A-03/098209. Les fibres de verre de la laine de verre sont discontinues. Elles présentent un 30 diamètre moyen de préférence inférieur à 2 pm, voire même inférieur à 1 pm. Les nodules ou flocons de laine de verre sont par exemple des flocons en laine de verre du type utilisé pour l'isolation en laine soufflée, par exemple du type des laines commercialisées par les sociétés Saint-Gobain Isover sous les marques Comblissimo® ou Kretsull® ou par la société Certainteed sous la marque lnsulsafe®. 35 Ces flocons sont généralement dépourvus de liant et peuvent contenir des additifs anti- poussières et/ou anti-statiques tels que des huiles. La laine de roche comprend des fibres de roche. La laine de roche présente un fasonaire d'au moins 250. Cette grandeur également appelée indice de finesse est 3046182 13 mesurée de manière conventionnelle dans le domaine des laines de roche. Le fasonaire est déterminé de la façon suivante : on pèse une éprouvette (5 g) constituée par une touffe de laine minérale exempte d'huile et de liant mais pouvant comporter des composants non fibreux (infibrés ou « slugs » ou « shots »). Cette éprouvette est 5 comprimée dans un volume donné et est traversée par un courant de gaz (air sec ou azote) maintenu à débit constant. La mesure de fasonaire est alors la perte de charge à travers l'éprouvette, évaluée par une colonne d'eau graduée en unité conventionnelle. Classiquement, un résultat de fasonaire est la moyenne des pertes de charge observées pour dix éprouvettes. 10 Le produit d'isolation comprend, par ordre de préférence croissant, au moins 75 %, au moins 80 %, au moins 85 %, au moins 90 %, au moins 94 %, au moins 95 %, au moins 96 %, au moins 97 %, au moins 98 %, au moins 99 % de laine, de préférence de laine minérale choisie parmi la laine de verre ou la laine de roche, par rapport à la masse totale du produit isolant. 15 Le produit d'isolation comprend, par ordre de préférence croissant, au moins 75 (:)/0, au moins 80 (:)/0, au moins 85 (:)/0, au moins 90 (:)/0, au moins 94 (:)/0, au moins 95 (:)/0, au moins 96 (:)/0, au moins 97 (:)/0, au moins 98 (:)/0, au moins 99 % de fibres minérale, de préférence de fibres de verre ou de fibres de roche, par rapport à la masse totale 20 d'isolation. Le produit d'isolation comprend, par ordre de préférence croissant, au moins 75 (:)/0, au moins 80 (:)/0, au moins 85 (:)/0, au moins 90 (:)/0, au moins 94 (:)/0, au moins 95 (:)/0, au moins 96 (:)/0, au moins 97 (:)/0, au moins 98 (:)/0, au moins 99 % de matière minérale par rapport à la masse totale du produit d'isolation. 25 II. Exemples Une laine de verre et une laine de roche, toutes deux sous forme de nodules ou de flocons, non aérées ont été utilisées dans ces exemples. 30 Avant l'étape d'aération, la laine de verre est sous forme de nodules ou de flocons et comprend des fibres de verre avec un micronaire de 5,6 L/min. Elle présente une densité de 11,6 kg/m3. Avant l'étape d'aération, la laine de roche est sous forme de nodules ou de flocons et comprend des fibres de roche avec un fasonaire de 250. Elle présente une 35 densité de 74 kg/m3. Un dispositif permettant de réaliser l'étape d'aération selon l'invention est illustré sur la figure 5. Ce dispositif comprend : - un système d'injection d'air 1 générant un premier jet d'air, 3046182 14 - une enceinte 2, - une ouverture de sortie 3. Les dimensions de ce dispositif sont les suivantes, 30 cm x 30 cm x 40 cm avec le côté le plus long situé dans la direction du jet. 5 Pour la laine de verre, le premier jet d'air est un jet « haute pression » à environ 4 Bar de pression d'entrée. Pour la laine de roche, le premier jet d'air est un jet obtenu à l'aide d'une machine de soufflage fournissant une pression d'entrée suffisante. La laine minérale sous forme de nodules ou de flocons est introduite dans 10 l'enceinte 2. Par exemple, on introduit en général environ 100 g de laine de verre. Pour la laine de roche, on introduit approximativement la même quantité en volume. Puis, la laine minérale sous forme de nodules ou de flocons est soumise à un écoulement turbulent par entrainement dans un gaz porteur selon une direction A à l'aide d'un premier jet d'air haute pression généré par le système d'injection d'air 1. 15 La laine minérale est soumise à un écoulement par entrainement dans un gaz porteur selon une direction B opposée à la direction A de sorte qu'il existe au moins dans un plan de l'enceinte perpendiculaire à la direction A, de la laine minérale entrainée dans la direction A et de la laine minérale entrainée dans la direction B. L'entrainement dans un gaz porteur selon une direction B opposée à la direction 20 A résulte du choix d'un rapport adapté entre la section du premier jet sur la dimension de l'enceinte. Lorsque l'on représente le profil des vitesses moyennes, il existe au moins un (de préférence) plusieurs points de recirculation dans l'enceinte où la composante de la vitesse suivant la direction A est négative ce qui correspond à un 'écoulement en sens inverse selon la direction B et ainsi des mouvements de 25 recirculation à contre-courant de A. Cette zone de recirculation correspond à une quantité « q » de laine minérale qui va à un moment donné aller à contre-sens par rapport à la direction A et passer au moins deux fois au même endroit. Les lignes de courants dessinées sur la figure D5 suggèrent qu'une quantité de laine minérale fait quelques boucles en passant au 30 même endroit plusieurs fois. Les dimensions de l'enceinte sont également adaptées de sorte que : - les dimensions perpendiculaires à la direction du jet initial soit suffisamment grandes pour générer des points de recirculation dans des plans de l'enceinte et - la dimension parallèle à la direction du jet soit suffisamment petite pour multiplier les 35 mouvements de recirculation. Lorsque la laine minérale est suffisamment aérée, le produit d'isolation est expulsé de l'enceinte par l'ouverture de sortie 3, soit par activation d'un mécanisme d'ouverture, soit parce que l'enceinte a été dimensionnée pour que le temps de séjour 3046182 15 entre l'entrée de la laine minérale et l'ouverture de sortie corresponde au temps nécessaire pour atteindre le degré d'homogénéisation désiré. On obtient ainsi un produit d'isolation selon l'invention comprenant : - de la laine de verre sous forme de duvet, ou 5 - de la laine de roche sous forme de duvet ou de nodules ou de flocons détendus. Ce dispositif permet d'aérer 3 kg de produit d'isolation à base de laine de verre par heure. Les produits d'isolation selon l'invention ont, après l'étape d'aération, des densités faibles notamment d'environ 4 kg/m3 pour des produits à base de laine de 10 verre et d'environ 50 kg/m3 pour des produits à base de laine de roche. Ces produits peuvent subir si nécessaire une étape de compression. L'étape de compression peut être réalisée en pressant le produit entre deux plaques. Le rapport de la densité avant aération sur la densité après aération est de préférence supérieur à 2, de préférence supérieur à 2,5. La densité est très importante 15 dans le cas de des produits d'isolation à souffler car elle définit le pouvoir couvrant du produit correspondant à la surface que l'on peut recouvrir avec une masse donnée de produit à une hauteur définie. 1. Observations visuelles et tomographiques 20 Les figures 1 et 2 comprennent des photographies représentant respectivement : - Figure 1.A : une laine de verre sous forme de nodules ou de flocons n'ayant pas subi l'étape d'aération selon l'invention, - Figure 1.B : un produit d'isolation comprenant de la laine de verre en vrac sous 25 forme de duvet ayant subi l'étape d'aération selon l'invention, - Figure 2.A : une laine de roche sous forme de nodules ou de flocons n'ayant pas subi l'étape d'aération selon l'invention, - Figure 2.B : un produit d'isolation comprenant de la laine de roche sous forme de nodules ou de flocons « détendue » ayant subi l'étape d'aération selon l'invention. 30 Tous les produits selon l'invention ont été obtenus à l'aide du dispositif de la figure 5. Ces photographies montrent la meilleure homogénéité des produits d'isolation obtenus selon l'invention. Les images par tomographie de la figure 3 illustrent respectivement : 35 - Figure 3.A : une laine de verre sous forme de nodules ou de flocons n'ayant pas subi l'étape d'aération selon l'invention présentant une densité de 10 kg/m3, 3046182 16 - Figure 3.B : un produit d'isolation comprenant de la laine de verre en vrac sous forme de duvet ayant subi l'étape d'aération selon l'invention et présentant une densité de 4 kg/m3, - Figure 3.0 : un produit d'isolation comprenant la laine de verre en vrac sous forme 5 de duvet ayant subi l'étape d'aération selon l'invention ainsi qu'une étape de compactage et présentant une densité de 10 kg/m3. Le traitement de ces images est illustré par le graphique de la figure 4 qui représente les variations en termes de niveau de gris en volume. On trouve en abscisse l'intensité et en ordonné le nombre de pixels présentant cette intensité. Un 10 point de la courbe correspond au nombre de pixels trouvés dans l'image présentant un niveau de gris donné. Les courbes (a), (b) et (c) correspondent respectivement aux produits d'isolation des figures 3.A, 3.B et 3.C. Ces images ainsi que le traitement de ces images montrent également la meilleure homogénéité des produits d'isolation selon l'invention. Cela se traduit par une 15 meilleure répartition en termes de niveaux de gris. Les produits d'isolations selon l'invention ont des pics plus larges et quasiment gaussiens, alors que la laine de verre non aérée à une distribution plus étroite et asymétrique. Enfin, le produit d'isolation ayant subi une étape de compactage suite à l'étape d'aération illustré par l'image 3.0 conserve ses propriétés avantageuses en termes 20 d'homogénéité. On peut donc grâce l'invention obtenir des produits d'isolation homogènes de densités variables. 2. Mesure de la conductivité thermique et de la résistance au passage à l'air 25 Les mesures de conductivité thermique ont été réalisées sur des produits isolants. La conductivité thermique À d'un produit est la capacité du produit à se laisser traverser par un flux de chaleur; elle est exprimée en W/(m.K). Plus cette conductivité est faible, plus le produit est isolant, et meilleure est donc l'isolation thermique. Les valeurs de conductivité thermique en fonction de la densité ont été mesurées suivant la 30 norme EN14064. Des éprouvettes du produit isolant ont été conditionnées en stabilisation en poids à 23°C pour un taux d'humidité relative (HR) d'environ 50%. Les mesures ont été réalisées à une température moyenne de 10°C sur un appareil de type R-Matic sur des caisses de produits de dimensions 590 x 590 mm, à épaisseur érasée à 108 mm 35 mesurée. La zone de mesure proprement dite est de dimension 254 x 254 mm. La conductivité thermique moyenne des produits isolants est donnée dans le tableau ci-dessous. 3046182 17 Les mesures de résistivité au passage de l'air suivant la norme EN29053 (méthode A), ont été réalisées sur les mêmes éprouvettes que celles de mesure de la conductivité thermique. Plusieurs laines de verre et une laine de roche ont été utilisées pour ces essais. 5 La conductivité thermique et la résistivité au passage de l'air d'éprouvettes de produits isolants définis ci-après a été mesurée : - PI LV1 NA : produit isolant comprenant de la laine de verre de type 1 non aérée, - PI LV1 A produit isolant comprenant de la laine de verre de type 1 aérée, - PI LV2 NA : produit isolant comprenant de la laine de verre de type 2 non aérée, 10 - PI LV2 A produit isolant comprenant de la laine de verre de type 2 aérée, - PI LV3 A produit isolant comprenant de la laine de verre de type 3 aérée, - PI LV4 A produit isolant comprenant de la laine de verre de type 4 aérée, - PI LR NA : produit isolant comprenant de la laine de roche non aérée, - PI LR A produit isolant comprenant de la laine de roche aérée. 15 3046182 18 Produit Rs 590x590 254x254 Lambda (Pa.s/m2) densité densité (MVW(M.K) (kg/m3) (kg/m3) PI LV1 NA 590 9,3 9,6 50,7 - 9,5 9,6 48,9 PI LV1 A 5762 10,2 10,2 36,8 4990 10,1 10,1 37,1 5988 10,0 10,0 39,4 6034 10,0 10,0 39,8 - 10,1 10,1 39,8 4990 9,9 9,9 40,4 4310 9,7 9,7 40,7 PI LV2 NA 1642 11,6 11,6 46,0 PI LV2 A 1159 5,9 6,0 51,9 5070 11,5 12,9 37,2 PI LV3 A 628 4,1 4,1 59,3 5311 10,2 12,0 36,8 6132 10,1 11,5 37,1 PI LV4 A - 10,1 9,8 39,8 6374 10,0 9,6 39,8 6422 10,0 9,9 39,4 5311 9,9 9,7 40,4 4587 9,7 9,8 40,7 435 2,9 3,0 78,9 44615 29,5 31,2 31,6 PI LR NA 5794 72,5 74,2 38,2 PI LR A 3525 39,1 43,0 39,1 18638 64,8 71,3 35,8 En termes de performances, les produits d'isolation selon l'invention obtenus après l'étape d'aération ont une conductivité thermique significativement plus faible. Les produits d'isolation à base de laine de verre selon l'invention présentent tous 5 une conductivité thermique bien inférieure à 42 mVV.m-1.K1, voir bien inférieure à 41 rffi/V.m-1.K-1 pour des densités comprises entre 9,5 et 10,5 kg/m3. Un produit d'isolation comprenant de la laine de verre aérée présente un gain de conductivité thermique supérieur à 15 %, de préférence supérieur à 20 % par rapport à un produit d'isolation comprenant de la laine de verre non aérée à densité égale. Pour 10 une performance donnée, il faut deux fois moins de laine de verre pour obtenir la même résistance thermique. 3046182 19 En effet, la laine de verre sous forme de nodules ou de flocons non aérée présente pour une densité de 10 kg/m3, une conductivité thermique d'environ 53 mVV.rrl.K-1. Le produit d'isolation selon l'invention présente, à densité égale, une conductivité 5 thermique d'environ 37 mVV.rrl.K-1. Cela correspond à une diminution de 16 mVV.rrl.K-1 et à un gain en résistance thermique à épaisseur soufflé égale de 30 %. Le produit d'isolation selon l'invention présente, à conductivité thermique égale, une densité de 4,8 kg/m3. Cela correspond à une diminution de 5,2 kg/m3 représentant une économie en matière de 52 %. 10 II. Variantes de réalisation La figure 6 illustre trois variantes de réalisation pouvant notamment s'adapter sur des machines de soufflage. 15 Chacun de ses dispositifs comprend : - une enceinte dans laquelle est réalisée l'étape d'aération et - au moins un moyen susceptible de générer un écoulement turbulent au sein de l'enceinte. La laine minérale sous forme de nodules ou de flocons est soumise à un 20 écoulement turbulent par entrainement dans un gaz porteur selon une direction A à l'aide d'un premier jet d'air haute pression. Elle arrive dans l'enceinte 20 par un tuyau 10 au niveau d'un orifice d'entrée 50. La recirculation peut être générée par des jets haute pression 40 (figures 6.A et 6.C) et/ou en adaptant la géométrie du dispositif (figures 6.B et 6.C). 25 Chacun de ces dispositifs comporte donc un moyen susceptible de générer un écoulement par entrainement dans un gaz porteur selon une direction B opposée à la direction A de sorte qu'il existe au moins dans un plan de l'enceinte perpendiculaire à la direction A, de la laine minérale entrainée dans la direction A et de la laine minérale entrainée dans la direction B. 30 Les dispositifs 6.A et 6.0 comportent tous deux des jets d'air additionnels 40 dont la direction de projection dans un plan de l'enceinte perpendiculaire à la direction A est au moins en partie opposée à la direction A. Ce ou ces jets d'air additionnels pénètrent dans l'enceinte à partir de buses d'injection, de préférence cylindriques. Les dispositifs 6.B et 6.0 comportent tous deux une enceinte présentant des 35 dimensions et une section d'orifice entrée 50 permettant et/ou contribuant à l'entrainement dans un gaz porteur selon une direction B opposée à la direction A. Le rapport entre la section d'orifice d'entrée 50 et une section de l'enceinte dans un plan 3046182 20 de l'enceinte perpendiculaire à la direction A est adapté pour générer des points de recirculation. Le produit d'isolation selon l'invention sort par un tuyau de sortie 30. La figure 7 illustre une variante de réalisation pouvant s'adapter sur n'importe 5 quel tuyau ou conduite et notamment : - sur un tuyau de convoyage permettant le transport de la laine de minérale sous forme de flocons ou de nodules, par exemple en usine, - sur un tuyau d'une machine à souffler. Ce dispositif comprend une couronne de jet d'air haute pression sur le passage 10 de la laine de verre. La figure 7 illustre une partie d'un tuyau ou conduite assurant la fonction d'enceinte comprenant une entrée 100, une sortie 300 et plusieurs jets d'air additionnels dont les orifices d'entrée 400 sont situés directement sur une partie du tuyau. L'air des jets additionnels est de préférence injecté à haute pression. Ce dispositif comporte des jets d'air additionnels 400 dont la direction de 15 projection dans un plan de l'enceinte perpendiculaire à la direction A est perpendiculaire à la direction A. Ce ou ces jets d'air additionnels pénètrent dans l'enceinte à partir de buses d'injection, de préférence cylindriques. La figure 8 illustre une autre variante de réalisation comparable à un lit fluidisé. Ce dispositif comprend un moyen d'entrée de la laine minérale sous forme de nodules 20 ou de flocons 100, une enceinte dans laquelle a lieu l'étape d'aération 200, un moyen de sortie du produit d'isolation 300, une arrivé d'air 500 et une sortie d'air 600. Il est possible d'améliorer le régime turbulent ou d'optimiser le temps de passage dans l'enceinte par l'ajout d'arrivée d'air tel que des jets d'air ou d'obstacles mécaniques au niveau de l'enceinte 200. Ce dispositif peut facilement être ajouté dans une ligne de 25 fabrication de laine minérale. Il pourrait par exemple être raccordé à un autre système pneumatique notamment avant une étape de séparation de l'air et des fibres. REVENDICATIONS1. Procédé de préparation d'un produit d'isolation à base de laine comprenant une étape d'aération dans un dispositif, le dispositif comprend une enceinte et au moins un moyen susceptible de générer un écoulement gazeux turbulent, lors de l'étape d'aération un flux de gaz porteur est introduit dans l'enceinte et une laine sous forme de nodules ou de flocons est soumise à l'écoulement turbulent de ce gaz porteur avec entrainement dans un sens selon une direction A, et en sens inverse selon une direction B opposée à la direction A de sorte qu'il existe dans l'enceinte au moins dans un plan perpendiculaire à la direction A où se croisent de la laine entrainée dans la direction A et de la laine entrainée dans la direction B. 2. Procédé de préparation d'un produit d'isolation selon la revendication 1 caractérisé en ce que la laine est une laine minérale, de préférence choisie parmi de la laine de verre ou de la laine de roche. 3. Procédé de préparation d'un produit d'isolation selon la revendication 1 ou 2 caractérisé en ce que le profil des vitesses moyennes de la laine dans l'écoulement selon la direction A comprend au moins une zone de recirculation où la composante de la vitesse parallèle à la direction A est négative ce qui permet de générer l'écoulement selon la direction B. 4. Procédé de préparation d'un produit d'isolation selon la revendication 3 caractérisé en ce que l'écoulement selon la direction A comprenant un point de recirculation comprend une zone de cisaillement dans laquelle la laine se déplace selon la direction A et une zone de recirculation dans laquelle la laine se déplace selon la direction B. 5. Procédé de préparation d'un produit d'isolation selon l'une quelconque des revendications précédentes caractérisé en ce que l'écoulement turbulent selon la direction A est caractérisé par un nombre de Reynolds supérieur à 3 000, de préférence supérieur à 10 000 et mieux supérieur à 100 000. 6. Procédé de préparation d'un produit d'isolation selon l'une quelconque des revendications précédentes caractérisé en ce que l'écoulement turbulent selon la direction A est obtenu par entrainement de la laine à l'aide d'un premier jet d'air. 7. Procédé de préparation d'un produit d'isolation selon la revendication 6, caractérisé en ce que le premier jet d'air pénètre dans l'enceinte à partir d'un orifice d'entrée, de préférence d'une buse d'injection, l'écoulement du premier jet d'air au niveau de l'orifice d'entrée est caractérisé par un nombre de Reynolds supérieur à 3 000, de préférence supérieur à 10 000 et mieux supérieur à 100 000. 8. Procédé de préparation d'un produit d'isolation selon l'une quelconque des revendications 6 à 7, caractérisé en ce que l'entrainement dans un gaz porteur selon 3046182 22 une direction B opposée à la direction A est obtenu en choisissant un rapport adapté entre les dimensions de la section de l'orifice d'entrée et une section de l'enceinte dans un plan de l'enceinte perpendiculaire à la direction A. 9. Procédé de préparation d'un produit d'isolation selon l'une quelconque des 5 revendications précédentes caractérisé en ce que l'enceinte comprend une section Se et une longueur L perpendiculaires à la direction A de sorte que les dimensions de la section Se perpendiculaire à la direction A soit suffisantes pour générer un point de recirculation dans un plan de l'enceinte et la longueur L soit suffisamment petite pour multiplier les mouvements de recirculation. 10 10. Procédé de préparation d'un produit d'isolation selon l'une quelconque des revendications 8 à 9 caractérisé en ce que l'étape d'aération dans l'enceinte est réalisée pendant une durée supérieure à 10 secondes, de préférence 30 secondes et mieux 60 secondes. 11. Procédé de préparation d'un produit d'isolation selon l'une quelconque des 15 revendications précédentes caractérisé en ce que l'entrainement dans un gaz porteur selon une direction B opposée à la direction A est obtenu par l'utilisation d'au moins un jet d'air additionnel dont la direction d'injection de l'air est au moins en partie opposée (en sens inverse) ou perpendiculaire à la direction A. 12. Procédé de préparation d'un produit d'isolation selon la revendication 11 20 caractérisé en ce que le ou les jets d'air additionnels pénètrent dans l'enceinte à partir de d'orifices d'entrée, de préférence de buses d'injection, l'écoulement d'un jet d'air additionnel au niveau de ces orifices d'entrée est caractérisé par un nombre de Reynolds supérieur à 3 000, de préférence supérieur à 10 000 et mieux supérieur à 100 000. 25 13. Procédé de préparation d'un produit d'isolation selon l'une quelconque des revendications 11 à 12 caractérisé en ce que le nombre de Reynolds du jet d'air additionnel est supérieur au nombre de Reynolds du premier jet d'air qui transporte la laine selon la direction A. 14. Procédé de préparation d'un produit d'isolation selon l'une quelconque des 30 revendications 11 à 13 caractérisé en ce que la vitesse du jet d'air additionnel est supérieure à la vitesse moyenne de l'écoulement turbulent qui transporte la laine selon la direction A. 15. Procédé de préparation d'un produit d'isolation selon l'une quelconque des revendications 11 à 14 caractérisé en ce que le rapport entre la vitesse du jet d'air 35 additionnel et la vitesse moyenne de l'écoulement turbulent qui transporte la laine selon la direction A est supérieur à 1, de préférence supérieur à 2 et mieux supérieur à 4. 3046182 23 16. Procédé de préparation d'un produit d'isolation selon l'une quelconque des revendications précédentes caractérisé en ce que la vitesse moyenne de l'écoulement turbulent qui transporte la laine selon la direction A est comprise entre 0,5 et 25 m/s, de préférence comprise entre 5 et 15 m/s. 5 17. Procédé de préparation d'un produit d'isolation selon l'une quelconque des revendications précédentes caractérisé en ce que l'enceinte est une partie d'une conduite ou d'un tuyau. 18. Procédé de préparation d'un produit d'isolation selon l'une quelconque des revendications précédentes caractérisé en ce qu'il comporte au moins les étapes 10 suivantes : - une étape de fusion des matières premières telles que du verre, dans un four de fusion, - une étape de fibrage, - une étape de formation d'un matelas de laine, de préférence minérale, 15 - une étape de nodulation par broyage, - éventuellement une étape d'enduction par des agents tels que des agents antistatiques et/ou un adjuvant de cohésion, - éventuellement une étape d'ensachage. 19. Procédé de préparation d'un produit d'isolation selon la revendication 18 20 caractérisé en ce que l'étape d'aération est réalisée après l'étape de nodulation par broyage et avant l'étape d'ensachage. 20. Procédé de préparation d'un produit d'isolation selon la revendication 18 caractérisé en ce que l'étape d'aération est réalisée après l'étape d'ensachage. 21. Dispositif permettant de préparer un produit d'isolation comprenant de la 25 laine, le dispositif comprenant une enceinte dans laquelle est réalisée une étape d'aération et au moins un moyen susceptible d'introduire un écoulement gazeux turbulent dans l'enceinte, et de créer au sein de l'enceinte un entrainement de la laine dans un sens selon une direction A, et en sens inverse selon une direction B opposée à la direction A de sorte qu'il existe dans l'enceinte au moins un plan perpendiculaire à 30 la direction A où se croisent de la laine entrainée dans la direction A et de la laine entrainée dans la direction B. 22. Dispositif selon la revendication 21 caractérisé en ce qu'il comporte en outre un moyen pour souffler le produit d'isolation. 23. Procédé d'isolation thermique par projection directement dans l'espace à 35 isoler ou par injection dans une cavité murale d'un produit d'isolation à l'aide d'un dispositif selon la revendication 21. 24. Procédé d'isolation thermique selon la revendication 23 caractérisé en ce que les espaces à isoler sont des planchers de combles perdus, des espaces arrières ou 3046182 24 au-dessus de plafonds suspendus, ou des cavités de cloisons séparatives ou de murs creux.